표면 이 알킬 화 된 상기 미립자 의 예 로 는 , 표면 에 옥 틸 기 가 도입 된 이산화 실리콘 유도체 로서 시판 되 고 있 는 Aerosil R 805 ( Degussa Japan , Co . , Ltd . 제품 ) 등 을 들 수 있 다 . 미립자 의 효과 를 확보 하 면서 , 투명도 가 높 은 필름 을 제조 하 기 위해서 , 도프 의 고형분 에 대한 미립자 의 함유량 은 0 . 2 % 이하 인 것 이 바람직 하 다 . 또한 , 미립자 가 빛 의 통과 를 저해 시키 는 것 을 방지 하 기 위해 , 평균 입경 은 1 . 0 μ m 이하 인 것 이 바람직 하 고 , 보다 바람직 하 게 는 0 . 3 ~ 1 . 0 μ m 이 며 , 0 . 4 ~ 0 . 8 μ m 인 것 이 가장 바람직 하 다 .